СПОСОБ НАНЕСЕНИЯ ПОКРЫТИЯ НА ПОВЕРХНОСТИ В ХИМИЧЕСКИХ УСТАНОВКАХ

1. Способ снабжения металлической или бетонной поверхности химической установки покрытием, который включает следующие стадии:
получение композиции покрытия, содержащей эпокси-функциональную смолу и аминовый отвердитель для эпокси-функциональной смолы, где композиция покрытия включает органическое кремнийсодержащее соединение, выбранное из группы органосиланов и органосилоксанов, при молярном соотношении атомов кремния органического кремнийсодержащего соединения и эпоксигрупп в композиции покрытия в диапазоне 0,20-0,75:1,00;
нанесение композиции покрытия на металлическую или бетонную поверхность химической установки с образованием слоя покрытия, и
предоставление слою покрытия возможности отверждаться при температуре в диапазоне от 0 до 50°C.
2. Способ по п.1, где слой покрытия в дальнейшем подвергают стадии дополнительного отверждения при температуре выше 50°C.
3. Способ по любому из предыдущих пунктов, где химическая установка представляет собой дымовую трубу, трубопровод или резервуар, например грузовой резервуар или складской резервуар.
4. Способ по любому из предыдущих пунктов, где молярное соотношение атомов кремния органического кремнийсодержащего соединения и эпоксигрупп в композиции покрытия составляет величину в диапазоне 0,25-0,75:1,00.
5. Способ по любому из предыдущих пунктов, где органическое кремнийсодержащее соединение включает эпокси-функциональный силан или силоксан, амино-функциональный силан или силоксан, и/или органосилан или органосилоксан, не имеющий эпокси- или амино-функциональности.
6. Способ по п.5, где композиция покрытия включает эпокси-функциональный силан или силоксан и эпоксидную смолу, не содержащую кремния.
7. Способ по п.6, где эпокси-функциональный силан или силоксан обеспечивает 25-75% эпоксигрупп, присутствующих в композиции покрытия, в частности 25-60%, более конкретно 40-60%, еще более конкретно 45-55% эпоксигрупп, присутствующих в системе, а эпоксидная смола, не содержащая кремния, обеспечивает 25-75% эпоксигрупп, присутствующих в композиции покрытия, в частности 40-75%, более конкретно 40-60%, еще более конкретно 45-55% эпоксигрупп, присутствующих в композиции покрытия.
8. Способ по любому из предыдущих пунктов, где композиция покрытия содержит амино-функциональный силан или силоксан и необязательно аминовый отвердитель, не содержащий кремния.
9. Способ по п.5, где органическое кремнийсодержащее соединение включает органосилан или органосилоксан, не имеющий эпокси- или амино-функциональности.
10. Способ по любому из предыдущих пунктов, где композиция покрытия содержит менее 10 мас. % RDGE (диглицидилового эфира резорцина), в частности менее 5 мас. % RDGE, например, менее 2 мас.% RDGE.
11. Способ по любому из предыдущих пунктов, где количество отвердителя, присутствующего в композиции покрытия, таково, что отношение числа эквивалентов активных атомов водорода в аминовом отвердителе к числу эквивалентов эпоксигрупп эпокси-функциональной смолы составляет примерно от 0,15 до 1,80.
12. Химическая установка, содержащая металлическую или бетонную поверхность, снабженную внутренней облицовкой из отвержденной композиции покрытия, где отвержденную композицию покрытия получают из композиции покрытия, включающей эпокси-функциональную смолу и аминовый отвердитель для эпокси-функциональной смолы, где композиция покрытия включает органическое кремнийсодержащее соединение, выбранное из группы органосиланов и органосилоксанов, при молярном соотношении атомов кремния органического кремнийсодержащего соединения и эпоксигрупп в композиции покрытия в диапазоне 0,20-0,75:1,00.
13. Химическая установка по п.12, которая представляет собой дымовую трубу, трубопровод или резервуар, например грузовой резервуар или складской резервуар.
14. Композиция покрытия, подходящая для снабжения металлической или бетонной поверхности химической установки покрытием, где композиция покрытия включает эпокси-функциональную смолу и аминовый отвердитель для эпокси-функциональной смолы, причем композиция покрытия включает органическое кремнийсодержащее соединение, выбранное из группы органосиланов и органосилоксанов, при молярном соотношении атомов кремния органического кремнийсодержащего соединения и эпоксигрупп в композиции покрытия в диапазоне 0,20-0,0,75:1,00, предпочтительно 0,25-0,75:1,00.
15. Композиция покрытия по п.14, которая представляет собой двухкомпонентную композицию покрытия.